Brevet FR2942516A1 — publié le 20100827

Domaine technique L'invention se rapporte notamment à un appareil choisi parmi un four, une chaudière, un surchauffeur, un générateur de vapeur, un réacteur chimique et un échangeur thermique, notamment destiné à la production d'éthylène. En particulier, elle concerne des moyens pour assurer ou améliorer une connexion bout à bout entre un tube en céramique (en particulier, en carbure de silicium) et un tube métallique, avec ou sans contact direct entre les deux tubes. Etat de la technique La production d'éthylène résulte classiquement d'un vapocraquage, en anglais � steam cracking �, à partir d'éthane ou de naphta. A cet effet, une unité de production d'éthylène 5, telle que représentée schématiquement sur la figure 1, comporte classiquement un four 10 comprenant une enceinte 11 traversé par un faisceau de tubes 12 et chauffée par au moins un brûleur 13. Les tubes 12, de section circulaire, présentent un diamètre extérieur compris entre 50 et 250 mm et une paroi d'une épaisseur comprise entre 5 et 25 mm. Ces tubes, repliés en épingle, présentent une longueur à l'intérieur de l'enceinte du four de plusieurs mètres. Ils sont constitués en alliage de fer, de nickel et de chrome. Pour produire de l'éthylène, des moyens d'alimentation 14 alimentent une extrémité amont des tubes 12 avec un mélange réactif M d'hydrocarbures et de vapeur d'eau, une température supérieure à 1000°C étant maintenue dans l'enceinte 11. Le débit de ce mélange est adapté de manière à ce que le mélange réactif M puisse atteindre une température supérieure à 750 °C et réagir pour conduire à la production d'éthylène. La production d'éthylène conduit à un dépôt de coke sur les surfaces intérieures des tubes 25 12, faisant chuter la productivité. En particulier, il a été découvert que le nickel de l'alliage constituant les tubes catalyse la production de coke. Les chercheurs ont donc envisagé de remplacer les tubes métalliques par des tubes exempts de nickel, en particulier des tubes céramiques. Les tubes céramiques doivent pouvoir être connectés au reste de l'installation, et en particulier à des tubes 30 métalliques utilisés pour amener le mélange réactif ou pour évacuer les produits de la 1 réaction. Des recherches ont donc été conduites pour trouver des dispositifs de liaison adaptés, en particulier capables de résister aux cycles thermiques, typiquement d'une amplitude de plus de 700°C, qui résultent des arrêts des fours. En particulier, les tubes céramiques et les tubes métalliques présentent des coefficients de dilatation très différents, typiquement d'environ 4.10-6 K-1 et d'environ 18.10-6 K-1, respectivement. Dans les applications visées, les connections testées conduisent à des pertes d'étanchéité, voire à une désolidarisation des tubes. Par exemple, FR 2 645 941 décrit un dispositif de liaison entre un support métallique et un élément tubulaire céramique dans lequel une bague est fixée sur le support et entoure le tube céramique avec un jeu fonctionnel. L'étanchéité est obtenue par un joint de coke résultant du fonctionnement de l'unité de production. Ce jeu fonctionnel conduit cependant, au démarrage de l'unité de production, à des fuites d'hydrocarbures. En outre, la liaison n'est pas mécaniquement fiable, notamment à température ambiante. De plus, le décokage ne peut s'effectuer à la vapeur d'eau, mais doit nécessairement 15 résulter d'une abrasion mécanique. Enfin, le dispositif de liaison décrit dans FR 2 645 941 ne peut être appliqué que dans des installations générant du coke. Résumé de l'invention 20 Il existe donc un besoin pour un nouveau dispositif de liaison, notamment adapté à la connexion d'un tube céramique avec un tube métallique dans un environnement tel que celui d'un four de production d'éthylène, mais sans y être limité. Un objectif de l'invention est donc de répondre, au moins partiellement, à ce besoin. Premier aspect de l'invention 25 Selon un premier aspect de l'invention, on atteint ce but au moyen d'un dispositif comportant une première pièce frettée au moyen d'une première frette, la première frette étant elle-même frettée au moyen d'une deuxième frette présentant un coefficient de dilatation inférieur au coefficient de dilatation de la première frette, au moins entre 20°C et 1000°C. A température ambiante, les frettes assurent une liaison mécanique fiable et une bonne étanchéité. Lors d'une élévation de la température, la deuxième frette se dilate moins que la première frette. Elle exerce ainsi sur cette dernière une force de compression évitant sa désolidarisation de la première pièce ou une perte d'étanchéité entre la première pièce et la première frette. Comme on le verra plus en détail dans la suite de la description, lorsque la première pièce est un tube céramique, il devient ainsi possible, en fixant un tube métallique sur la première frette, d'obtenir une liaison particulièrement fiable mécaniquement entre le tube céramique et le tube métallique. Cette liaison peut avantageusement être suffisamment étanche, notamment pour les applications visées, non seulement à température ambiante, mais aussi sur une plage de températures de plusieurs centaines de degrés, typiquement de plus de 700°C, de plus de 800°C, voire de plus de 900°C. Un dispositif selon l'invention peut encore comporter une ou plusieurs des caractéristiques optionnelles suivantes : - La première pièce est en un matériau présentant un coefficient de dilatation inférieur à 10.10-6 K-1, inférieur à 8.10-6 K-1, inférieur à 6.10-6 K-1, voire inférieur à 5.10-6 K-1, entre 20°C et 1000°C. - La première pièce est en un matériau présentant un module d'élasticité (MOE) supérieur à 150 GPa. - La première pièce est en un matériau céramique, carbure, nitrure ou oxyde, capable de supporter des températures atteignant 1400°C, voire 1500°C. - La première pièce comporte un matériau céramique ou vitrocéramique. Ce matériau peut en particulier être choisi parmi le carbure de silicium, l'alumine, la mullite, le nitrure de silicium, la zircone, la cordiérite, le titanate d'aluminium et leurs mélanges. - La quantité massique de carbure de silicium dans le matériau de la première pièce est supérieure à 80%, de préférence supérieure à 90%. De préférence ledit matériau est constitué de carbure de silicium. Le carbure de silicium présente des propriétés particulièrement utiles dans l'application visée. En particulier, il permet de limiter la formation de coke et présente une conductivité thermique élevée autorisant un transfert efficace de la chaleur du four vers le mélange réactif circulant dans les tubes. Le rendement énergétique est ainsi supérieur à celui obtenu avec un tube métallique correspondant. Enfin, le carbure de silicium, dont la température maximale d'utilisation est supérieure à 2000°C, conserve ses propriétés mécaniques, même à très haute température. Avantageusement, il devient donc possible d'augmenter la température à l'intérieur du four et, simultanément, d'augmenter le débit du mélange de réactifs circulant dans les tubes. La productivité du four peut ainsi être considérablement augmentée. - Le matériau de la première pièce présente une porosité totale inférieure à 5%, de préférence inférieure à 2%, voire inférieure à 1%. Avantageusement, la perméabilité de la première pièce en est réduite. - La première frette est en un matériau présentant un coefficient de dilatation inférieur à 25.10-6 K-1, inférieur à 20.10-6 K-1 et/ou supérieur à 10.10-6 K-1, ou supérieur à 15.10-6 K-1, entre 20°C et 1000°C. - Le matériau de la première frette est choisi parmi les aciers austénitiques, ferritiques, ou les alliages à base de titane. - Le rapport du coefficient de dilatation du matériau de la première frette sur le coefficient de dilatation du matériau de la première pièce, mesurés à une température entre 20°C et 1000°C, est supérieur à 2,5, supérieur à 3, supérieur à 4 et/ou inférieur à 6, voire inférieur à 5. - La deuxième frette est en un matériau présentant un coefficient de dilatation inférieur à 15.10-6 K-1, voire inférieur à 10.10-6 K-1 et/ou supérieur à 4.10-6 K-1, voire supérieur à 6.10-6 K-1 entre 20°C et 1000°C. Le matériau de la deuxième frette peut en particulier présenter un coefficient de dilatation thermique de 8.10-6 K-1 entre 20°C et 1000°C. - Le rapport du coefficient de dilatation du matériau de la première frette sur le coefficient de dilatation du matériau de la deuxième frette, entre 20°C et 1000°C, est supérieur à 1,2, supérieur à 1,5, supérieur à 1,8 et/ou inférieur à 3,5, inférieur à 3, voire inférieur à 2,5. - La deuxième frette est en un matériau présentant un module d'élasticité (module de Young) à 20°C inférieur à 110 GPa, de préférence inférieur à 100 GPa. Le matériau de la deuxième frette peut en particulier présenter un module d'élasticité (module de Young) de 90 GPa à 20°C. - Le matériau de la deuxième frette présente une teneur massique en niobium supérieure à 80%, de préférence supérieure à 85% et/ou inférieure à 95%, de préférence inférieure à 93%. Avantageusement, la présence de niobium permet d'obtenir un comportement dilatométrique particulièrement bien adapté lorsque le dispositif est utilisé pour la production d'éthylène. La modification de la teneur en niobium permet également d'ajuster précisément le coefficient de dilatation thermique à l'application visée. - Le matériau de la deuxième frette présente une teneur massique en hafnium, sous forme métallique, supérieure à 5%, de préférence supérieure à 8% et/ou inférieure à 15%, de préférence inférieure à 12%. Avantageusement, la présence d'hafnium améliore la résistance mécanique à chaud. - Le matériau de la deuxième frette présente une teneur massique en titane, sous forme métallique, supérieure à 0,5%, de préférence supérieure à 0,8% et/ou inférieure à 1,5%, de préférence inférieure à 1,2%. Avantageusement, la présence de titane améliore la ductilité et la résistance à l'oxydation. - Le matériau de la deuxième frette est constitué de niobium, d'hafnium et de titane, le complément à 100% étant des impuretés représentant moins de 2%, de préférence moins de 1%, en pourcentages massiques. - La première frette et/ou la deuxième frette s'étend sur une longueur supérieure à 40 mm et/ou inférieure à 150 mm. - La première frette présente une épaisseur, de préférence sensiblement constante, supérieure à 1 mm et/ou inférieure à 5 mm et/ou la deuxième frette présente une épaisseur, de préférence sensiblement constante, supérieure à 3 mm, de préférence supérieure à 5 mm et/ou inférieure à 15 mm, de préférence inférieure à 13 mm. Ces longueurs et épaisseurs se sont avérées optimales pour assurer une bonne étanchéité de la liaison. - Une deuxième pièce est fixée sur la première frette. - La deuxième pièce est en un matériau présentant un coefficient de dilatation inférieur à 25.10-6 K-1, inférieur à 20.10-6 K-1 et/ou supérieur à 10.10-6 K-1, ou supérieur à 15.10-6 K-1, entre 20°C et 1000°C. Un dispositif selon l'invention est en particulier parfaitement adapté pour connecter des première et deuxième pièces présentant des coefficients de dilatation très différents. - Le matériau de la deuxième pièce est métallique. En particulier, ce matériau peut être choisi parmi les aciers austénitiques, ferritiques, voire ferreux ou les alliages à base de titane. - La deuxième pièce est en un matériau présentant un coefficient de dilatation et/ou une composition chimique sensiblement identique(s) à celui ou celle de la première frette. - La deuxième pièce est soudée ou brasée sur la première frette. La mise en oeuvre d'une soudure ou d'une brasure permet avantageusement une fixation fiable, même à haute température. Elle est particulièrement bien adaptée lorsque les matériaux de la deuxième pièce et de la première frette sont de compositions proches, voire identiques. - Les ouvertures de la première frette et/ou de la deuxième frette est (sont) cylindriques de section circulaire. Autrement dit, la première pièce présente extérieurement une partie cylindrique circulaire sur laquelle la première frette est montée et/ou la première frette présente extérieurement une partie cylindrique circulaire sur laquelle la deuxième frette est montée. Les première et deuxième frettes peuvent en particulier présenter la forme générale de bagues. - L'intérieur de la première pièce et/ou de la deuxième pièce est plein, creux ou partiellement plein. Le volume intérieur creux peut être d'une forme quelconque. - La première pièce et/ou, le cas échéant, la deuxième pièce sont choisis parmi un tube et une barre pleine. - Le tube et/ou la barre présente(nt) une longueur supérieure à 1 m, de préférence supérieure à 3 m. - La plus grande dimension extérieure transversale dudit tube ou de ladite barre (c'est-à- dire le diamètre extérieur dans le cas d'une section circulaire), en amont et/ou en aval du dispositif de liaison, est supérieure à 10 mm, de préférence supérieure à 20 mm, supérieure à 30 mm, supérieure à 40 mm et/ou inférieure à 150 mm, inférieure à 100 mm, inférieure à 75 mm. - Dans une coupe transversale dudit tube, en amont ou en aval et/ou au niveau du dispositif de liaison, le contour de la surface intérieure est de forme identique ou différente du contour de la surface extérieure dudit tube. Par exemple la surface intérieure peut présenter des rainures ou des aspérités ou être polygonale, par exemple carrée, et la surface extérieure être circulaire. - Dans une coupe transversale de la première frette, le contour de la surface intérieure de la première frette est de forme identique ou différente du contour de sa surface extérieure. - Une troisième pièce est fixée sur ladite deuxième pièce. - Le dispositif ne comporte ni vis, ni boulons. Ces pièces sont en effet susceptibles de se rompre sous l'effet d'une incrustation de coke dans leurs filets. - La première pièce est un tube céramique ou une barre pleine céramique et/ou, le cas échéant, la deuxième pièce est un tube métallique ou une barre pleine métallique. La conformation des première et deuxième pièces peut être quelconque. Cependant, au niveau du dispositif de liaison, les dimensions de la deuxième pièce doivent permettre sa fixation sur la première frette, elle-même fixée à l'extérieur de la première pièce. Dans un mode de réalisation dans lequel les première et deuxième pièces sont des tubes 10 présentant, sur toute leur longueur, y compris au niveau du dispositif de liaison, un diamètre extérieur et une épaisseur de paroi sensiblement constants, cette exigence conduit donc à une réduction de la section de passage à la transition entre la deuxième pièce et la première pièce. C'est pourquoi, de préférence, les première et deuxième pièces sont des tubes (ou des 15 barres) présentant, sur toute leur longueur, un diamètre extérieur constant, sauf, pour ce qui concerne la deuxième pièce, au niveau du dispositif de liaison. Dans ce mode de réalisation, tel que celui représenté sur la figure 3, la deuxième pièce est ainsi un tube présentant une extrémité axiale élargie, par exemple sous la forme d'une jupe cylindrique, dont les dimensions sont adaptées pour qu'elle puisse servir à la fixation sur la première 20 frette. L'extrémité axiale élargie peut être venue de matière avec le reste du tube. La réalisation pratique d'une deuxième pièce présentant une telle conformation peut cependant être délicate. Dans un mode de réalisation, ladite extrémité axiale élargie est donc rapportée sur un tube conventionnel (de diamètre constant sur toute sa longueur) sous la forme d'une 25 pièce de jonction. Par exemple, une jupe présentant un diamètre intérieur supérieur au diamètre intérieur d'un tel tube peut être soudée à une extrémité dudit tube. Avantageusement, la section de passage peut ainsi être maintenue constante quelle que soit la position axiale considérée (en amont, en aval ou au niveau du dispositif de liaison). L'utilisation d'une pièce de jonction est particulièrement efficace lorsque la deuxième 30 pièce est une barre pleine.5 Les caractéristiques ci-dessus ainsi que celles des autres aspects de l'invention qui sont décrits ci-après sont avantageusement incorporées ensemble dans un même dispositif pour obtenir une liaison optimale, bien que dans certains cas, les avantages qui résultent de ces caractéristiques puissent être mis à profit séparément des autres, dans des dispositifs différents. L'invention concerne aussi un procédé d'assemblage d'une première pièce en un matériau présentant un premier coefficient de dilatation et d'une deuxième pièce en un matériau présentant un deuxième coefficient de dilatation supérieur audit premier coefficient de dilatation, ledit procédé comportant les étapes suivantes : 1) frettage d'une première frette sur la première pièce ; 2) frettage d'une deuxième frette sur la première frette, ladite deuxième frette étant constituée en un matériau présentant un coefficient de dilatation inférieur au coefficient de dilatation de la première frette ; 3) indépendamment de l'étape 1) ou de l'étape 2), de préférence après l'étape 2), fixation de la deuxième pièce sur la première frette. De préférence, la première pièce, la deuxième pièce, la première frette et la deuxième frette sont choisies de manière à obtenir, à l'issue de l'étape 3), un dispositif conforme à l'invention, selon l'un quelconque de ses aspects. L'invention concerne également encore un procédé pour adapter une frette à un environnement présentant une variabilité thermique déterminée, par exemple d'une amplitude supérieure à 200°C, supérieure à 400°C, supérieure à 700°C, voire supérieure à 900°C, ledit procédé consistant à modifier la composition de ladite frette, en particulier en modifiant la teneur en niobium. La frette peut en particulier présenter une ou plusieurs caractéristiques, éventuellement optionnelles, d'une deuxième frette selon l'un quelconque des aspects de l'invention. Le matériau de la frette peut notamment présenter une teneur massique en niobium supérieure à 80%, de préférence supérieure à 85% et/ou inférieure à 95%, de préférence inférieure à 93%. Deuxième aspect de l'invention Le montage d'une première frette sur une première pièce consiste classiquement à aligner axialement la première frette chauffée à haute température et une partie cylindrique correspondante de la première pièce, puis à déplacer axialement la première frette par rapport à la première pièce afin d'emmancher la première frette sur la première pièce. L'alignement axial de la première pièce et de la première frette doit être suffisamment précis et la première pièce et la première frette doivent être dimensionnées avec une tolérance la plus réduite possible. La proximité physique de la première frette et de la première pièce lors du montage peut conduire à l'apparition de chocs thermiques. En particulier, le faible jeu peut conduire à des transferts thermiques rapides, notamment en cas de contact entre la première frette et la première pièce, et en particulier lorsque la première pièce présente une conductivité thermique élevée, par exemple parce qu'elle est en carbure de silicium. Ces transferts thermiques peuvent dégrader la première pièce. De plus, ils peuvent conduire à une dilatation de la première pièce et à une contraction de la première frette menant à un blocage en position de la première frette avant qu'elle ait pu atteindre la position définitive souhaitée. Il existe donc un besoin pour un procédé de frettage permettant de résoudre, au moins partiellement ce problème. Un but de l'invention est de répondre, au moins partiellement à ce besoin. Selon un deuxième aspect de l'invention, on atteint ce but en revêtant la première pièce et/ou la première frette d'un revêtement en un matériau présentant une conductivité thermique inférieure à celle du matériau de la première pièce. Ce revêtement limite ainsi les échanges thermiques entre la première pièce et la première 25 frette et réduit ainsi le risque de choc thermique et de blocage en position intermédiaire, notamment en cas de contact pendant le montage. De préférence, le matériau de revêtement présente une conductivité thermique inférieure à 10 W.m.°C et, de préférence, le rapport entre la conductivité thermique du matériau de la première pièce et la conductivité thermique du matériau de revêtement est supérieur à 10. 9 Le matériau de revêtement est de préférence un matériau réfractaire. En particulier, le matériau de revêtement peut être choisi parmi la zircone, une zircone dopée, la cordiérite, l'alumine, la mullite, le titanate d'aluminium, l'oxyde d' yttrium, l'oxyde de magnésium, l'oxyde d'hafnium et un mélange de ces matériaux. Un revêtement comportant plus de 80% en masse de zircone s'est avéré particulièrement performant. Le matériau de revêtement pourrait également être en métal. La première pièce et/ou la première frette peuvent être ou ne pas être une première pièce et/ou une première frette d'un dispositif selon un ou plusieurs autres aspects de l'invention. Troisième, quatrième et cinquième aspects de l'invention Lorsque la première pièce est en un matériau à base d'un composé de silicium (c'est-à-dire comporte plus de 50% massique dudit composé de silicium), et en particulier lorsque la première pièce est en carbure de silicium, un revêtement en un oxyde céramique peut être difficile à faire adhérer à la surface de la première pièce. Cette adhésion est particulièrement délicate lorsque le matériau de la première pièce présente une porosité totale inférieure à 5%. Il existe donc un besoin pour un procédé pour revêtir un substrat à base d'un composé de silicium au moyen d'un revêtement comportant au moins un oxyde céramique, ce procédé permettant de fixer, de manière fiable et durable, ledit revêtement. Un objectif de l'invention est de fournir une solution technique pour résoudre, au moins partiellement, ce problème. Selon un troisième aspect de l'invention, on atteint ce but au moyen d'un procédé pour revêtir un substrat à base d'un composé de silicium au moyen d'un revêtement comportant au moins un oxyde céramique, ledit procédé comportant les étapes successives suivantes : al) application sur ledit substrat, de préférence à température ambiante, de particules comportant, de préférence constituées par, ledit au moins un oxyde céramique ; bl) traitement thermique dudit substrat dans des conditions adaptées pour faire réagir ledit au moins un oxyde céramique avec du silicium du substrat de manière à former de la silice. Alternativement, selon un quatrième aspect de l'invention, on atteint ce but au moyen d'un procédé pour revêtir un substrat à base d'un composé de silicium au moyen d'un revêtement comportant au moins un oxyde céramique, ledit procédé comportant les étapes successives suivantes : a2) oxydation, au moins en surface dudit substrat, dudit composé de silicium, par exemple par un traitement thermique sous atmosphère oxydante, de manière à former de la silice sur ladite surface, b2) application sur ledit substrat, de préférence à température ambiante, de particules comportant, de préférence constituées par, ledit au moins un oxyde céramique ; c2) traitement thermique dudit substrat dans des conditions adaptées pour faire réagir ledit au moins un oxyde céramique avec ladite silice. Alternativement encore, selon un cinquième aspect de l'invention, on atteint ce but au moyen d'un procédé pour revêtir un substrat, en particulier à base d'un composé de silicium, par exemple à base de SiC, de nitrure de silicium Si3N4 ou de SiAlON, au moyen d'un revêtement comportant au moins un oxyde céramique, ledit procédé comportant les étapes successives suivantes : a3) dépôt d'une couche de silicium en surface du substrat, de préférence par projection plasma ; b3) application sur ladite couche de silicium, de préférence à température ambiante, de particules comportant, de préférence constituées par, ledit au moins un oxyde céramique ; c3) optionnellement, traitement thermique dudit substrat pour faire réagir ledit au moins un oxyde céramique avec du silicium du substrat de manière à former de la silice. L'étape c3) peut être réalisée comme l'étape b1). Cependant, dans ce procédé, avantageusement, aucun traitement thermique n'est nécessaire si, à l'étape b3) l'application 30 des particules est effectuée par projection thermique. Le procédé en est avantageusement simplifié. 25 Quel que soit le procédé selon l'invention pour revêtir un substrat à base d'un composé de silicium, les natures du revêtement et du composé de silicium du substrat ne sont pas limitatives. En particulier, le revêtement et/ou le substrat peuvent comporter une ou plusieurs caractéristiques du revêtement et du substrat définis dans le sixième aspect de l'invention. Les procédés ci-dessus peuvent encore présenter une ou plusieurs des caractéristiques optionnelles suivantes : - Le composé de silicium est un composé non oxyde. Les procédés sont en effet particulièrement bien adaptés à ce type de composés de silicium. - A l'étape al) ou b2), on applique les particules dudit au moins un oxyde céramique par pulvérisation, peinture ou trempage. - A l'étape b1) ou c2) ou c3), le substrat est soumis à une cuisson à une température comprise entre 1000°C et 1400°C, de préférence pendant une durée supérieure à 1 heure. - L'étape b1) ou c2) ou c3) est effectuée in situ, c'est-à-dire après que le substrat revêtu ait été installé dans sa position de service. Avantageusement, le procédé en est simplifié et d'un coût réduit. Par exemple, lorsque le substrat est une première pièce d'un dispositif de liaison selon l'invention, cette étape peut être effectuée après fixation définitive dudit dispositif, par exemple après interposition entre deux tubes disposés au sein de four de production d'éthylène ou au sein d'un échangeur de chaleur. La cuisson résulte ainsi de la première utilisation du dispositif de liaison. L'invention concerne également une pièce comportant un substrat revêtu suivant un procédé selon l'un quelconque des troisième, quatrième et cinquième aspects de l'invention. Sixième aspect de l'invention Selon un sixième aspect, l'invention concerne encore une � pièce revêtue � comportant un substrat en un matériau à base d'un composé de silicium et un revêtement en un matériau de revêtement comportant au moins un oxyde céramique, une couche de transition 30 comportant de la silice s'étendant entre le substrat et le revêtement.25 Cette pièce revêtue peut présenter une ou plusieurs des caractéristiques optionnelles suivantes : - La couche de transition présente une épaisseur supérieure à 0,1 �m et/ou inférieure à 20 �m. - L'épaisseur de la couche de transition est inférieure à 10 �m. - La couche de transition est constituée d'une couche de silice continûment adhérente au substrat. - L'épaisseur du revêtement est inférieure à 300 �m, de préférence inférieure à 250 �m. - L'épaisseur du revêtement, de préférence sensiblement constante, est supérieure à 10 �m, de préférence supérieure à 30 �m. - Le matériau de revêtement présente une conductivité thermique et/ou une émissivité inférieure et/ou une effusivité supérieure à celle du substrat. - Le rapport de la conductivité thermique du matériau du substrat sur la conductivité thermique du matériau de revêtement est supérieur à 10 et/ou inférieur à 150. - Le matériau de revêtement présente une conductivité thermique inférieure à 10 W.m.°C, de préférence est un matériau réfractaire. - Le composé de silicium est un composé non oxyde. - Le matériau de revêtement comporte plus de 50%, de préférence plus de 80%, de préférence plus de 90%, de préférence encore sensiblement 100% dudit au moins un oxyde céramique, en pourcentage massique. - Le matériau de revêtement est choisi dans le groupe formé par la zircone, éventuellement dopée, notamment en magnésie ou en oxyde d'yttrium ; la cordiérite ; l'alumine ; la mullite ; le spinelle alumine-magnésie ; le titanate d'aluminium ; l'oxyde d'yttrium ; l'oxyde de magnésium ; l'oxyde d'hafnium et les mélanges de ces matières. Avantageusement, la pièce revêtue présente alors de bonnes propriétés antiadhésion et anti-rayures, résiste bien à la corrosion et présente une faible exsudation en température. - Le matériau de revêtement comporte plus de 80% de zircone. Le matériau de revêtement peut notamment être de la zircone ou une zircone dopée. - Le substrat comporte un matériau céramique. - La quantité massique de carbure de silicium dans le substrat est supérieure à 80%, de préférence supérieure à 90%. De préférence ledit matériau du substrat est constitué de carbure de silicium. - Le substrat présente une porosité totale inférieure à 5%, inférieure à 2%, voire inférieure à 1%. - La pièce revêtue est une pièce destinée à servir de support de cuisson, notamment pour la cuisson de pièces céramiques En particulier, le revêtement peut être appliqué sur une surface plane d'un support de cuisson. - La pièce revêtue est fabriquée suivant un procédé conforme à l'un quelconque des troisième, quatrième et cinquième aspects de l'invention. - Le substrat et ledit au moins un oxyde céramique sont choisis de manière à fabriquer une � première pièce � d'un dispositif selon un ou plusieurs autres aspects de l'invention. Une pièce revêtue selon le sixième aspect de l'invention peut ainsi encore comporter une ou plusieurs des caractéristiques, éventuellement optionnelles, d'une � première pièce � d'un dispositif selon ou un plusieurs autres aspects de l'invention. L'invention concerne également une pièce revêtue selon l'invention sous la forme d'un support de cuisson ou d'une pièce frettée ou d'une frette. Comme expliqué ci-dessus, le revêtement peut en effet notamment être utilisé pour revêtir une première pièce afin d'éviter des transferts thermiques trop rapides avec une première frette lors du montage de cette dernière. En particulier pour cette application, mais sans y être limité, les caractéristiques suivantes, optionnelles, sont préférées : - Le revêtement recouvre au moins partiellement une surface cylindrique, notamment de section transversale circulaire, de la première pièce et/ou de la première frette. - Le revêtement ceinture ladite surface cylindrique. - Le revêtement définit au moins une partie de la zone de contact entre ladite première frette et ladite première pièce. - Le revêtement est disposé au moins sur au moins 50%, de préférence au moins 80%, de préférence encore sensiblement 100% de ladite zone de contact. - De préférence, le revêtement s'étend à partir du bord de la première pièce ou de la première frette par laquelle la première pièce pénètre dans la première frette lors du montage. - La première frette est elle-même frettée au moyen d'une deuxième frette. - Une deuxième pièce est fixée sur la premiere piece. La première pièce et/ou la deuxième pièce et/ou la première frette et/ou la deuxième frette peuvent être ou ne pas être une première pièce et/ou une deuxième pièce et/ou une première frette et/ou une deuxième frette d'un dispositif selon un ou plusieurs autres aspects de l'invention, respectivement. Un dispositif selon le sixième aspect de l'invention peut ainsi encore comporter une ou plusieurs des caractéristiques, éventuellement optionnelles, d'un dispositif selon un ou plusieurs autres aspects de l'invention. Septième aspect de l'invention Ainsi, selon un septième aspect, l'invention concerne encore un procédé de frettage d'une première pièce, en particulier en un matériau céramique, au moyen d'une première frette, procédé dans lequel, avant montage de la première frette sur la première pièce, on applique sur la première pièce et/ou sur la première frette un revêtement en un matériau présentant une conductivité thermique inférieure et/ou une effusivité supérieure à celle de la première pièce. Le revêtement est de préférence appliqué sur la première pièce lorsque la première frette est chauffée pour autoriser le montage. Le revêtement est de préférence appliqué suivant un procédé pour revêtir un substrat conforme à l'invention. De préférence, ce procédé est adapté pour que la première pièce soit une pièce revêtue conforme à l'invention. Huitième aspect de l'invention Au cours de leurs essais, les inventeurs ont également constaté que l'assemblage d'un tube 25 céramique à un tube métallique au moyen d'une ou plusieurs frettes, comme décrit selon le premier aspect de l'invention, peut conduire à des cassures du tube céramique. Il existe donc un besoin pour une solution permettant de limiter la détérioration d'une pièce en matière céramique lorsqu'elle est frettée au moyen d'une première frette. Un objectif de l'invention est de répondre à ce besoin. Selon un huitième aspect de l'invention, on atteint cet objectif au moyen d'un dispositif comportant une première pièce en matière céramique frettée au moyen d'une première frette, dispositif dans lequel les bords des extrémités axiales de la partie cylindrique de ladite première pièce et de la première frette par lesquels la première frette a été montée sur la première pièce appartiennent à un même plan transversal. Autrement dit, la première frette s'étend jusqu'au bord de la partie cylindrique de ladite première pièce sur laquelle elle a été montée, mais sans en faire saillie axialement. Par souci de clarté, on dit que la première frette est montée � affleurante � sur la première pièce. Dans le cas d'un assemblage bout à bout de deux tubes ou de deux barres, ce type de montage est original, la recherche d'une solidarisation rigide de ces tubes ou barres incitant naturellement à ce qu'au moins la première frette soit montée à cheval sur ces deux tubes ou barres. Les inventeurs ont cependant constaté qu'un montage � affleurant � limite très significativement la détérioration de la première pièce lors du montage de la première frette. On dit que deux bords � appartiennent à un même plan axial � lorsque leur décalage axial est inférieur à 1 mm. De préférence selon l'invention, ce décalage est inférieur à 0,8 mm, de préférence inférieur à 0,5 mm, de préférence encore inférieur à 0,3 mm, de préférence toujours, inférieur à 0,1 mm. Dans le cas où un ou deux desdits bords ne serai(en)t pas inclus dans un plan transversal, on considère que les deux bords � appartiennent à un même plan axial � lorsque, quel que soit le point d'un bord considéré, la distance avec l'autre bord est inférieure à 1 mm, de préférence inférieure à 0,8 mm, de préférence inférieure à 0,5 mm, de préférence encore inférieure à 0,3 mm, de préférence toujours, inférieure à 0,1 mm. On appelle � plan transversal � un plan perpendiculaire à l'axe de la première frette. Un dispositif selon le huitième aspect de l'invention peut optionnellement encore comporter une ou plusieurs des caractéristiques suivantes : - Une deuxième pièce est fixée, de préférence soudée ou brasée, sur la première frette. - La première frette est elle-même, de préférence, frettée au moyen d'une deuxième 30 frette. - La deuxième frette est montée affleurante sur la première frette. Autrement dit, les bords des extrémités axiales de la première frette, de la deuxième frette et de la première pièce appartiennent à un même plan transversal. - Une deuxième pièce est fixée sur la première frette de manière à définir, en 5 coopération avec la première frette, une chambre, de préférence étanche, dans laquelle la deuxième frette est logée. La première pièce et/ou la deuxième pièce et/ou la première frette et/ou la deuxième frette peuvent être ou ne pas être une première pièce et/ou une deuxième pièce et/ou une 10 première frette et/ou une deuxième frette d'un dispositif selon un ou plusieurs autres aspects de l'invention, respectivement. Un dispositif selon le huitième aspect de l'invention peut ainsi encore comporter une ou plusieurs des caractéristiques, éventuellement optionnelles, d'un dispositif selon un ou plusieurs autres aspects de l'invention. 15 Neuvième aspect de l'invention Dans un mode de réalisation d'un dispositif selon le premier aspect de l'invention, la deuxième pièce est fixée sur la première frette par soudure ou brasure. Ce type de liaison est en effet avantageusement résistant mécaniquement et durable. Les inventeurs ont 20 cependant constaté que lorsque la première pièce est en matière céramique, elle peut se casser au moment de la fixation de la deuxième pièce. Il existe donc un besoin pour solution permettant de limiter ce risque de casse. Un objectif de l'invention est de répondre à ce besoin. Selon un neuvième aspect de l'invention, on atteint cet objectif au moyen d'un dispositif 25 comportant une première pièce en matière céramique frettée au moyen d'une première frette et une deuxième pièce fixée sur ladite première frette, par exemple par un procédé de chauffage, la région de jonction entre la première frette et la deuxième pièce étant en tout point écartée d'au moins 1 mm de ladite première pièce. Par exemple, dans le mode de réalisation de la figure 3, cet écartement d'au moins 1 mm correspond à l'écartement radial 8 entre la surface extérieure du tube céramique et le cordon de soudure permettant de lier le tube métallique à la première frette. Comme on le verra plus en détail dans la suite de la description, l'écartement de la zone de jonction limite les interactions avec la première pièce lors de la fixation de la deuxième pièce sur la première frette. En particulier lorsque la deuxième pièce est soudée ou brasée sur la première frette, cet écartement réduit les gradients thermiques au sein de la première pièce. Un dispositif selon le neuvième aspect de l'invention peut optionnellement encore comporter une ou plusieurs des caractéristiques suivantes : - Ledit écartement est supérieur à 3 mm, de supérieur à 5 mm, de préférence encore supérieur à 10 mm, ou même supérieur à 15 mm. - La deuxième pièce est soudée ou brasée sur la première frette. - La première frette présente une collerette, continue ou discontinue, sur le bord de laquelle la deuxième pièce est fixée. - La collerette est continue et ceinture ladite première frette. - La collerette est ménagée à une extrémité axiale de ladite première frette. - La collerette est disposée à l'extrémité axiale de la première frette par laquelle la première frette a été montée (c'est-à-dire introduite axialement) sur la première pièce. - La première frette est elle-même frettée au moyen d'une deuxième frette. La première pièce et/ou la deuxième pièce et/ou la première frette et/ou la deuxième frette peuvent être ou ne pas être une première pièce et/ou une deuxième pièce et/ou une première frette et/ou une deuxième frette, respectivement, d'un dispositif selon un ou plusieurs autres aspects de l'invention. Un dispositif selon le neuvième aspect de l'invention peut ainsi encore comporter une ou plusieurs des caractéristiques, éventuellement optionnelles, d'un dispositif selon un ou plusieurs autres aspects de l'invention. Dixième aspect de l'invention Les inventeurs ont encore cherché à augmenter la durée de vie d'un dispositif selon le 30 premier aspect de l'invention. Selon un dixième aspect de l'invention, ils ont ainsi découvert un dispositif comportant une première pièce en un matériau céramique frettée au moyen d'une première frette, dans lequel au moins une partie de la première frette, de préférence au moins la partie de la première frette en contact avec la première pièce, voire la totalité de la première frette, est protégée par recouvrement au moyen d'un bouclier. De préférence, la première frette est elle-même frettée au moyen d'une deuxième frette et au moins une partie de la deuxième frette, de préférence au moins la partie de la deuxième frette en contact avec la première frette, voire la totalité de la deuxième frette, est protégée par recouvrement au moyen d'un bouclier. Comme on le verra plus en détail dans la suite de la description, la mise en place d'un bouclier de protection recouvrant au moins partiellement une frette, permet de limiter sa détérioration, notamment par des agressions mécaniques, et donc d'augmenter la durée de vie du dispositif. Un dispositif selon le dixième aspect de l'invention peut optionnellement encore comporter 15 une ou plusieurs des caractéristiques suivantes : - Le bouclier ceinture la première frette et/ou la deuxième frette. - Le bouclier n'est pas en contact avec la partie de la première frette en contact avec la première pièce. - Le bouclier n'est pas en contact avec la deuxième frette. 20 - Le bouclier, de préférence en coopération avec la première frette, délimite une chambre, de préférence annulaire. - La deuxième frette est logée dans ladite chambre. - La chambre est étanche à l'air. - La chambre contient un fluide de refroidissement ou de réfrigération ou caloporteur ou 25 isolant thermiquement ou isolant chimiquement et/ou des moyens de mesure, en particulier des moyens de mesure de la pression et/ou de la température et/ou des moyens de détection et/ou des moyens d'analyse de l'environnement. - Une deuxième pièce est fixée, de préférence soudée, sur la première frette, de préférence par l'intermédiaire dudit bouclier. 30 - Le bouclier fait partie de la deuxième pièce et, de préférence, est venu de matière avec la deuxième pièce. - Le bouclier, voire la deuxième pièce, est fixé, de préférence soudé, sur une collerette de la première frette, de préférence sur le bord libre de ladite collerette, ladite collerette étant de préférence venue de matière avec la première frette. - La collerette est disposée à l'extrémité de la première frette par laquelle la première frette a été montée sur la première pièce. Le cas échéant, la collerette est de préférence disposée du côté de la première frette opposé, par rapport à la deuxième frette, à l'extrémité axiale de la partie cylindrique de la première pièce par laquelle la première frette a été montée sur la première pièce. - La deuxième frette est disposée axialement entre la collerette et le bord de l'extrémité axiale de la première pièce par laquelle la première frette a été montée sur la première pièce. - La quantité massique de carbure de silicium dans le matériau de la première pièce est supérieure à 80%. La première pièce et/ou la deuxième pièce et/ou la première frette et/ou la deuxième frette peuvent être ou ne pas être une première pièce et/ou une deuxième pièce et/ou une première frette et/ou une deuxième frette, respectivement, d'un dispositif selon un ou plusieurs autres aspects de l'invention. Un dispositif selon le dixième aspect de l'invention peut ainsi encore comporter une ou plusieurs des caractéristiques, éventuellement optionnelles, d'un dispositif selon un ou plusieurs autres aspects de l'invention. Onzième aspect de l'invention Lors des opérations de nettoyage, la pression à l'intérieur des tubes d'une unité de production d'éthylène peut être augmentée considérablement et atteindre typiquement plusieurs bars. Lors du cyclage thermique, l'étanchéité de la liaison par les frettes peut être également remise en cause par la pression du mélange réactif, typiquement supérieure à 2,5 bars, à des températures supérieures à 900°C, voire supérieures à 1000°C. Les inventeurs ont donc recherché des solutions complémentaires pour améliorer l'étanchéité de la liaison entre deux pièces soumises à de telles contraintes, et en particulier entre deux pièces présentant des coefficients de dilatation très différents. Selon un onzième aspect de l'invention, ils ont ainsi découvert un dispositif comportant un premier organe assemblé à un deuxième organe présentant de préférence un coefficient de dilatation supérieur au premier organe, l'assemblage étant effectué par l'intermédiaire d'un matériau compliant constitué par un alliage comportant au moins deux matières parmi l'argent, l'or, et le palladium. Les inventeurs ont constaté que ledit matériau compliant résiste très bien à un environnement soumis de grandes variations de températures, en assurant une bonne cohésion des organes assemblés et une étanchéité de la liaison. Un dispositif selon le onzième aspect de l'invention peut optionnellement encore comporter une ou plusieurs des caractéristiques suivantes : - L'alliage est constitué d'argent et/ou d'or et de palladium. - L'alliage comporte plus de 0,5%, voire plus de 3% de palladium, en pourcentage massique. - L'alliage comporte moins de 50% de palladium, en pourcentage massique. - L'alliage comporte moins de 30% de palladium, en pourcentage massique. - L'épaisseur de matériau compliant entre les deux organes est inférieure à 1 mm et/ou supérieure à 5 �m, de préférence supérieure à 10 �m. - Le deuxième organe est une frette du premier organe. - Le deuxième organe est lui-même fretté au moyen d'un troisième organe. - Le matériau du troisième organe présente une teneur massique en niobium supérieure à 80%. - L'assemblage du troisième organe sur le deuxième organe est effectué par l'intermédiaire d'une couche en ledit matériau compliant. - Le matériau du deuxième organe présente un coefficient de dilatation supérieur au matériau du premier organe et, le cas échéant, le troisième organe présente un coefficient de dilatation inférieur au coefficient de dilatation du deuxième organe, entre 20°C et 1000°C. - La quantité massique de carbure de silicium dans le matériau du premier organe est supérieure à 80%. - Un quatrième organe est fixé sur le deuxième organe. L'invention concerne aussi un procédé d'assemblage d'un premier organe et d'un deuxième organe par l'intermédiaire d'un matériau compliant interposé entre une première surface du premier organe et une deuxième surface du deuxième organe, procédé dans lequel a) on enduit au moins une des première et deuxième surfaces au moyen d'un précurseur d'un matériau compliant tel que défini ci-dessus ; b) on presse la première surface sur la deuxième surface avec une pression supérieure à 5 MPa, et c) de préférence simultanément à l'étape b) on chauffe à une température supérieure à 150°C lesdites première et deuxième surfaces en contact. De préférence, à l'étape a), on enduit du précurseur de matériau compliant à la fois la première surface et la deuxième surface. De préférence encore, à l'étape b), la pression est exercée en frettant le premier organe au moyen du deuxième organe. Le précurseur de matériau compliant peut en particulier être une suspension de poudres d'argent et/ou d'or et de palladium. Le premier organe et le deuxième organe peuvent en particulier être une première pièce et une première frette, respectivement, ou une première frette et une deuxième frette, respectivement, d'un dispositif selon un ou plusieurs autres aspects de l'invention. En présence d'une première pièce et de deux frettes, le précurseur de matériau compliant peut en particulier être disposé de manière que le matériau compliant s'étende entre la première pièce et la première frette et entre la première frette et la deuxième frette. Le troisième organe peut aussi être une deuxième frette. Un dispositif selon le onzième aspect de l'invention peut encore comporter une ou plusieurs des caractéristiques, éventuellement optionnelles, d'un dispositif selon un ou plusieurs autres aspects de l'invention. L'invention concerne aussi un appareil choisi parmi un four, une chaudière, un surchauffeur, un générateur de vapeur, un réacteur chimique et un échangeur thermique, notamment destiné à la production d'éthylène, ledit appareil comportant un dispositif selon l'un quelconque des aspects de l'invention. En particulier, ledit appareil peut comporter au moins un tube en un matériau à base d'un composé de silicium, en particulier en carbure de silicium, fixé par au moins une de ses extrémités à un tube métallique, - le tube en un matériau à base d'un composé de silicium et le tube métallique constituant respectivement une première pièce et une deuxième pièce d'un dispositif selon l'un quelconque des aspects de l'invention et/ou - le tube en un matériau à base d'un composé de silicium constituant une pièce revêtue selon le sixième aspect de l'invention et/ou - le tube en un matériau à base d'un composé de silicium ou une première frette montée sur le tube en un matériau à base d'un composé de silicium constituant un premier organe d'un dispositif selon le onzième aspect de l'invention et/ou - le tube en un matériau à base d'un composé de silicium, la première frette montée sur le tube en un matériau à base d'un composé de silicium, la deuxième frette montée sur la première frette et le tube métallique constituant un premier organe, un deuxième organe, un troisième organe et un quatrième organe, respectivement, d'un dispositif selon le onzième aspect de l'invention. Brève description des figures D'autres caractéristiques et avantages de l'invention apparaîtront encore à la lecture de la description détaillée qui va suivre et du dessin annexé dans lequel : - la figure 1 représente, schématiquement, une unité de production d'éthylène ; - la figure 2 représente, en coupe transversale, une frette et une pièce frettée avant et après assemblage ; - la figure 3 représente, en perspective et coupé par un plan longitudinal médian, un dispositif selon un mode de réalisation préféré de l'invention ; et - les figures 4 à 6 illustrent les différentes étapes d'un procédé utilisé pour assembler le dispositif représenté sur la figure 3. Description détaillée La figure 1 a été décrite en préambule de la description. Le frettage est une technique de montage axial d'une pièce extérieure sur une pièce intérieure exploitant une différence de comportement dilatométrique entre ces deux pièces. La pièce extérieure est classiquement appelée � frette �, en anglais � flange �. La pièce intérieure est dite � frettée �. Plus précisément, la frette est en un matériau présentant un coefficient de dilatation 30 thermique supérieur à celui de la pièce intérieure. Comme représenté sur la figure 2, la frette F présente un orifice O, délimité par une surface intérieure, dont les dimensions rendent difficile, voire impossible son montage sur la pièce intérieure P à la main ou même, classiquement, à la presse. Lorsque la frette F est cylindrique de section transversale circulaire, son diamètre intérieur ID est ainsi inférieur au diamètre extérieur OD de la pièce intérieure P dans la plage des températures prévues pour l'utilisation de l'assemblage. Dans cette plage, le montage de la frette est donc impossible. Pour cela, la frette F doit être portée à une température supérieure à celle de la pièce intérieure P. Cet écart de températures peut être obtenu en chauffant la frette F et/ou en refroidissant la pièce intérieure P, par exemple avec de l'azote liquide ou avec de la glace carbonique. L'écart de températures doit être déterminé pour que les dimensions de l'orifice 0 de la frette F autorisent alors son introduction sur la pièce intérieure. Une fois la frette F introduite sur la pièce intérieure P, l'ensemble est ramené à la même température, par exemple à la température ambiante initiale, ce qui conduit la frette F à comprimer la pièce intérieure et assure la cohésion entre la frette F et la pièce intérieure P. Cette cohésion peut cependant être remise en cause si la température de l'environnement de l'assemblage augmente. En effet, la frette va alors se dilater plus rapidement que la pièce intérieure. Une augmentation de la température peut donc conduire à une perte d'étanchéité, voire à une désolidarisation des pièces. En particulier, dans les conditions de variation de température d'un four d'une unité de production d'éthylène, les inventeurs ont constaté qu'un assemblage d'un tube métallique par frettage sur un tube céramique est insatisfaisant. Les coefficients de dilatation thermique des matériaux de ces tubes sont en effet trop différents pour que le frettage puisse assurer une liaison fiable sur une plage de températures d'une amplitude de plus de 1000°C. Les inventeurs ont alors imaginé assurer la liaison entre le tube céramique et le tube métallique au moyen de plusieurs frettes intermédiaires présentant des coefficients de dilatation augmentant progressivement : Une première frette présentant un coefficient de dilatation thermique légèrement supérieur à celui du tube céramique a été montée sur ce tube céramique, une deuxième frette présentant un coefficient de dilatation thermique légèrement supérieur à celui de la première frette a été montée sur cette première frette, ce type de montage étant reproduit jusqu'à obtenir une frette présentant un coefficient de dilatation thermique similaire à celui du tube métallique. Le tube métallique a ensuite été fixé sur cette dernière frette. Des essais ont cependant montré que, dans les conditions de variation de température d'un four d'une unité de production d'éthylène, cette solution technique conduit à l'application de contraintes élevées sur le tube céramique et peut amener à sa rupture. Les inventeurs ont alors imaginé et réalisé un dispositif de liaison de conception tout à fait différente. Dans un mode de réalisation, ce dispositif de liaison comporte une première frette montée sur le tube céramique et une deuxième frette montée sur la première frette, la deuxième frette présentant un coefficient de dilatation inférieur à celui de la première frette. En cas d'augmentation de la température, la deuxième frette s'oppose donc à la dilatation de la première frette, et empêche ainsi une perte d'étanchéité ou une désolidarisation de la première frette. En outre, ce type d'assemblage s'est révélé particulièrement fiable dans les conditions d'un four de production d'éthylène. La figure 3 représente un exemple d'assemblage au moyen d'un dispositif de liaison selon un mode de réalisation préféré, non limitatif, de l'invention. Dans un souci de clarté, on considère que les tubes représentés sur la figure 3 sont positionnés suivant un axe vertical V. De manière non limitative, on utilise les mots � haut �, � bas �, � supérieur � et � inférieur � pour qualifier des organes ou des parties d'organe en fonction de leur position par rapport à cet axe. La figure 3 représente la partie inférieure 20 d'un tube céramique 22 d'axe X connectée coaxialement à la partie supérieure 24 d'un tube métallique 26 au moyen d'un dispositif de liaison 30. Les tubes céramique 22 et métallique 26 présentent, sauf au niveau du dispositif de liaison, des sections transversales annulaires identiques. Le diamètre extérieur des tubes 22 et 26 est de préférence supérieur à 50 mm et/ou inférieur à 100 mm. Le diamètre intérieur des tubes 22 et 26 est de préférence supérieur à 40 mm et/ou inférieur à 50 mm. Le tube céramique 22 est en un matériau non oxyde, de préférence en carbure de silicium et présente de préférence une porosité inférieure à 1%, cette porosité étant fermée. La partie inférieure 20 du tube céramique 22 est revêtue d'un revêtement 32 isolant thermiquement, par exemple en zircone. Le revêtement 32 s'étend suivant une surface annulaire destinée à servir de support à une première frette qui sera décrite ci-après. Il présente une épaisseur d'environ 30 �m. Des clichés montrent, à l'interface entre le carbure de silicium du tube céramique 22 et la zircone du revêtement 32, la présence d'une couche de transition d'une épaisseur sensiblement constante d'environ 5 �m. La couche de transition est constituée d'une couche de silice continûment adhérente au tube céramique 32. Sauf dans sa partie supérieure 24, le tube métallique 26 est un tube similaire aux tubes 10 utilisés dans la technique intérieure en amont ou en aval des fours utilisés pour la production d'éthylène. La partie supérieure 24 du tube métallique 26 comporte une paroi 34 dont l'épaisseur s'élargit progressivement jusqu'à être maximale dans un plan transversal P1. Dans ce plan, le tube métallique 26 présente une surface annulaire 36 plane, sur laquelle un bord 15 inférieur 38 du tube céramique 22 et/ou le bord inférieur de la première frette décrite ci-après viennent, dans le mode de réalisation non limitatif de la figure 3, prendre appui. Une jupe périphérique 40 cylindrique de section circulaire d'axe X s'étend vers le haut à partir de la périphérie de la surface annulaire 36. Le dispositif de liaison 30 comporte une première frette 42 et une deuxième frette 44. 20 La première frette 42 est constituée en un matériau présentant un coefficient de dilatation inférieur à 25.10-6 K-1 et supérieur à 10 x 10-6 K-1 entre 20 et 1000°C, de préférence est constituée dans le même matériau que le tube métallique 26, par exemple en acier HP40 ou en un alliage FeNiCr. L'utilisation du même matériau pour fabriquer le tube métallique 26 et la première frette 42 facilite avantageusement leur soudure l'un à l'autre. 25 La première frette 42 présente une longueur L42 totale d'environ 60 mm et une épaisseur e42 de paroi sensiblement constante, de préférence comprise entre 1 et 5 mm, de préférence d'environ 2 mm. Les actions de la deuxième frette sur la première frette et de la première frette sur le tube céramique 22 sont alors optimales en cas d'augmentation de la température de 20°C à 900°C. La première frette 42 présente la forme d'un manchon cylindrique 46 de section circulaire et d'une longueur L46 d'environ 50 mm, prolongé, vers le haut, par une collerette 48. Sur toute sa longueur, le manchon cylindrique 46 est en contact avec le revêtement 32 du tube céramique 22, par l'intermédiaire d'une couche 50 d'un matériau compliant améliorant l'étanchéité entre le tube céramique et la première frette. La couche 50 présente une épaisseur, sensiblement constante, d'environ 30 �m. Le matériau compliant comporte d'une part de l'argent et/ou de l'or, et d'autre part du palladium. Les inventeurs ont découvert qu'un tel matériau est particulièrement fiable. En particulier, ce matériau présente une très bonne réfractarité et une température de fusion très élevée qui le rendent compatible avec les contraintes rencontrées dans un four d'une unité de production d'éthylène. Par exemple, le matériau compliant comporte environ 30% de palladium, le complément étant de l'argent. Le manchon cylindrique 46 définit un bord inférieur 52 de la première frette 42. Le bord inférieur 52 du manchon cylindrique 46 est coplanaire au bord inférieur 38 du tube céramique 22 et peut être en contact avec la surface annulaire 36. Les inventeurs ont en effet découvert que cette configuration limite les risques de rupture du tube céramique 22. La collerette 48 résulte d'un évasement progressif jusqu'à ce que la paroi de la première frette s'étende sensiblement perpendiculairement à l'axe X. Cet évasement progressif limite les risques de cassure du tube céramique lors du montage de la première frette 42 et facilite l'introduction du tube céramique 22 dans la première frette 22. La collerette 48 définit un "bord supérieur" 56, circulaire, de la première frette 42. Le bord supérieur 58 de la jupe périphérique 40 est fixé sur le bord supérieur 56 de la collerette 48 au moyen d'un cordon de soudure 60. L'écartement radial 8 entre la surface extérieure 61 du tube céramique 22 et le cordon de soudure 60 est par exemple d'environ 5 mm. La surface annulaire 36, la jupe périphérique 40 et la première frette 42 définissent ainsi une chambre 62. Le cordon de soudure 60 est de préférence continu de sorte que la chambre 62 est sensiblement étanche. Eventuellement, la chambre 62 est également isolée du volume intérieur des tubes céramique 22 et métallique 26. Le volume intérieur de la chambre 62 est de quelques dizaines de cm3, de préférence de plus de 20 cm3, de plus de 50 cm3, et/ou de préférence inférieur à 100 cm3, inférieur à 80 cm3, de préférence d'environ 70 cm3. Avantageusement, l'accumulation éventuelle de coke est ainsi limitée. La deuxième frette 44 est constituée en un matériau présentant un coefficient de dilatation inférieur à celui de la première frette. La différence des coefficients de dilatation entre la première frette et la deuxième frette est déterminée en fonction de l'application. Lorsque le dispositif de liaison est destiné à subir des variations des températures telles que celles rencontrées à l'intérieur de l'enceinte d'un four d'unité de production d'éthylène ou immédiatement en amont ou en aval d'une telle enceinte, la deuxième frette peut notamment être en un alliage comportant plus de 70% de niobium. Un tel alliage de niobium présente avantageusement un faible coefficient de dilatation thermique, un faible module de Young (module d'élasticité), et une bonne résistance à la chaleur et à la corrosion à haute température, cette dernière pouvant encore être améliorée par la présence d'un coating. Par exemple, le matériau de la deuxième frette comporte 89% de niobium, 10% d'hafnium et 1% de titane. La résistance à la corrosion peut encore être améliorée en revêtant la deuxième frette d'un revêtement de protection, ou "coating" du type "revêtement 32". La deuxième frette 44 présente la forme d'un manchon cylindrique de section circulaire et est montée sur la première frette par frettage par l'intermédiaire d'une couche 63 de matériau compliant, par exemple identique à celui s'étendant entre le tube céramique et la première frette. La longueur L44 de la deuxième frette 44 est sensiblement identique à celle du manchon cylindrique 46 de la première frette 42. L'épaisseur e44 est comprise entre 3 et 15 mm, de préférence entre 5 et 13 mm. L'action de la deuxième frette sur la première frette est alors optimale en cas d'augmentation de la température. Par ailleurs, la deuxième frette 44 est logée à l'intérieur de la chambre 62. Avantageusement, la deuxième frette 44 est ainsi protégée de l'extérieur. La jupe périphérique 40 agit ainsi comme bouclier de protection de la deuxième frette 44, mais aussi de la première frette 42. Le bord inférieur 65 de la deuxième frette 44 est sensiblement coplanaire avec le bord inférieur 38 du tube céramique 22 et le bord inférieur 52 de la première frette 42. Cette configuration s'est en effet avérée optimale pour limiter le risque de cassure du tube céramique lors du montage de la deuxième frette. Le bord supérieur 65 de la deuxième frette 26 est biseauté vers l'intérieur et vers l'extérieur. La réalisation d'un dispositif de liaison tel que celui représenté sur la figure 3 peut s'effectuer de la manière suivante : La partie inférieure du tube céramique 22 est d'abord recouverte du revêtement 32 isolant. L'adhésion d'un revêtement en oxyde céramique sur un tube en un matériau non-oxyde est 10 cependant difficile, en particulier lorsque le matériau non-oxyde n'est pas ou peu poreux. En particulier, les techniques conventionnelles de projection directe de particules très fines dudit oxyde céramique au moyen d'une torche plasma se sont révélées inefficaces en cas de projection sur une première pièce en céramique non-oxyde. Les inventeurs ont cependant découvert plusieurs nouveaux procédés pour revêtir un 15 substrat à base d'un composé de silicium au moyen d'un revêtement comportant au moins un oxyde céramique. En particulier, ils ont découvert un procédé pour revêtir un substrat à base d'un composé de silicium au moyen d'un revêtement comportant au moins un oxyde céramique, comportant les étapes successives suivantes : al) application sur ledit substrat, de préférence à température ambiante, de 20 particules comportant, de préférence constituées par, ledit au moins un oxyde céramique ; bl) traitement thermique dudit substrat dans des conditions adaptées pour faire réagir ledit au moins un oxyde céramique avec du silicium du substrat de manière à former de la silice. 25 A l'étape al), toutes les techniques conventionnelles peuvent être utilisées pour appliquer les particules. En particulier, on peut appliquer les particules dudit oxyde céramique par pulvérisation, peinture ou trempage. L'application peut se faire à température ambiante, par exemple à l'air libre. La quantité de particules est adaptée en fonction de l'épaisseur de revêtement souhaitée.5 A l'étape b1), le substrat est de préférence soumis à une cuisson à une température comprise entre 1000°C et 1400°C, de préférence pendant une durée supérieure à 1 heure, par exemple sous air. De manière surprenante, le traitement thermique conduit à la formation, dans le substrat, d'une couche de transition dans laquelle une partie du composé de silicium a réagi pour former une couche de silice au sein du matériau du substrat. Sans pouvoir l'expliquer théoriquement, les inventeurs ont constaté que la couche de silice améliorent considérablement la qualité de l'adhésion de l'oxyde céramique. Les inventeurs ont également développé des variantes de ce procédé. En particulier, ils ont découvert un procédé pour revêtir un substrat à base d'un composé de silicium au moyen d'un revêtement comportant au moins un oxyde céramique, ce procédé comportant les étapes successives suivantes : a2) oxydation, au moins en surface dudit substrat, dudit composé de silicium, par exemple par un traitement thermique sous atmosphère oxydante, de manière à former de la silice, b2) application sur ledit substrat, de préférence à température ambiante, de particules comportant, de préférence constituées par, ledit au moins un oxyde céramique ; c2) traitement thermique dudit substrat dans des conditions adaptées pour faire réagir ledit au moins un oxyde céramique avec ladite silice. A l'étape a2), le traitement thermique d'oxydation peut être par exemple réalisé en chauffant la surface du substrat à une température de 1250°C pendant 3 heures, par exemple sous air, par exemple à pression atmosphérique. Dans un mode de réalisation, seule une partie du substrat, en particulier seule sa surface, ou 25 seule la portion de sa surface destinée à recevoir le revêtement, est chauffée. Par exemple, dans le cas d'un tube céramique, il n'est pas toujours nécessaire d'introduire tout le tube dans le four. De préférence, seule une couche superficielle du substrat est oxydée. De préférence encore, le substrat n'est oxydé que sur une profondeur inférieure à 20 �m. 30 A l'étape b2), on peut appliquer les particules dudit au moins un oxyde céramique comme à l'étape al). 20 A l'étape c2), le substrat est de préférence soumis à une cuisson à une température comprise entre 1000°C et 1400°C, de préférence pendant une durée supérieure à 1 heure, par exemple sous air. Les inventeurs ont également inventé un procédé pour revêtir un substrat à base d'un composé de silicium au moyen d'un revêtement comportant au moins un oxyde céramique, ce procédé comportant les étapes successives suivantes : a3) dépôt d'une couche de silicium en surface du substrat, de préférence par projection plasma ; b3) application sur ladite couche de silicium, de préférence à température ambiante, de particules comportant, de préférence constituées par, ledit au moins un oxyde céramique ; c3) optionnellement, traitement thermique dudit substrat pour faire réagir ledit au moins un oxyde céramique avec du silicium du substrat de manière à 15 former de la silice. A l'étape a3), une torche plasma conventionnelle peut être mise en oeuvre. A l'étape b3), on peut appliquer les particules dudit au moins un oxyde céramique comme à l'étape al). L'étape c3) peut être réalisée comme l'étape b1). Cependant, dans ce procédé, 20 avantageusement, aucun traitement thermique n'est nécessaire si, à l'étape b3) l'application des particules est effectuée par projection thermique. Le procédé en est avantageusement simplifié. Il est possible de faire adhérer le revêtement 32 de zircone sur le substrat formé par la partie inférieure du tube céramique 22, en suivant un des trois procédés qui viennent d'être 25 décrits. Avant de mettre en place la première frette 42 sur la première pièce, une couche de précurseur de matériau compliant est appliquée sur la surface extérieure de la partie inférieure 20 du tube céramique 22 et/ou sur la surface intérieure (destinée à venir en contact avec la partie inférieure 20) de la première frette 42. Le précurseur de matériau compliant peut être préparé sous forme d'une suspension en solvant organique. Cette suspension est alors appliquée, par exemple par pulvérisation, peinture ou trempage. Puis le solvant est éliminé, par exemple par séchage. La granulométrie de la poudre de la suspension, la quantité et la nature du solvant sont adaptées en fonction de la nature des surfaces et de l'épaisseur de matériau compliant désirées. Le montage de la première frette 42 sur la partie inférieure 20 du tube céramique 22 s'opère ensuite, de préférence en dilatant la première frette par chauffage, puis en l'introduisant axialement, par son extrémité axiale pourvue de la collerette 48, sur le tube céramique 22. De préférence, la première frette est montée � affleurante � sur la partie inférieure 20 du tube céramique 22. Autrement dit, elle est immobilisée dans une position dans laquelle son bord inférieur 52 est aligné, dans un même plan transversal, avec le bord inférieur 38 du tube céramique. Les inventeurs ont constaté que cet agencement limite avantageusement le risque de rupture du tube céramique. Comme expliqué ci-dessus, le carbure de silicium est très conducteur thermiquement et tout contact entre la première frette 42 et le tube céramique 22 entraînerait, en l'absence de revêtement 32, une contraction brutale de la première frette menant à son blocage axial avant qu'elle ait pu atteindre la position définitive souhaitée. La présence du revêtement 32 limite les échanges thermiques entre la première frette 42 et le tube céramique 22, notamment en cas de contact. Lors de l'introduction de la première frette 42 sur le tube céramique 22, le revêtement isolant forme en effet, avantageusement, une barrière thermique limitant les transferts de chaleur entre la première frette 42 à haute température et le tube céramique 22 conducteur thermiquement. On appelle �jeu � J la différence entre le diamètre intérieur de la première frette 42 et le diamètre extérieur du tube céramique 22. Au moment de l'introduction de la première frette 42 sur le tube céramique 22, le jeu J est positif et autorise le montage par emmanchement de la première frette sur le tube céramique 22. Grâce à la présence du revêtement, le jeu J peut être avantageusement considérablement réduit et/ou la température de la première frette diminuée, sans risque de blocage axial inopportun. Le retour à la température ambiante conduit à une contraction de la première frette plus forte que celle du tube céramique, ce qui aboutit à une annulation du jeu J puis à une pression de la première frette sur le tube céramique 22 (figure 4). Avantageusement, cette compression contribue également à l'efficacité du matériau compliant. Avant de mettre en place la deuxième frette 44 sur la première frette 42, une couche de précurseur de matériau compliant est également appliquée sur la surface extérieure de la première frette 42 et/ou sur la surface intérieure de la deuxième frette 44, au moins sur les zones de ces surfaces destinées à être en contact après frettage. La deuxième frette 44 peut alors être montée sur la première frette 42, par un frettage 10 conventionnel (figure 5). La forme biseautée vers l'intérieur du bord supérieur 65 de la deuxième frette 44 facilite l'emmanchement sur la première frette. Comme pour le montage de la première frette sur le tube céramique 22, un revêtement formant barrière thermique peut être également appliquée sur la surface extérieure de la première frette afin de limiter le jeu nécessaire lors de l'opération de frettage. De 15 préférence, la deuxième frette est montée � affleurante � sur la première frette. Autrement dit, elle est immobilisée dans une position dans laquelle son bord inférieur 64 est aligné, dans un même plan transversal P1, avec le bord inférieur 52 de la première frette. Les inventeurs ont constaté que cette position limite avantageusement le risque de rupture du tube céramique. 20 La forme biseautée vers l'extérieur du bord supérieur 65 de la deuxième frette 44 limite également, avantageusement, les contraintes appliquées sur le tube céramique 22. Le tube céramique 22 est ensuite rapproché coaxialement du tube métallique 26 jusqu'à buter sur la surface annulaire 36. La première frette 42 et la deuxième frette 44 étant montées affleurantes au bord inférieur 38 du tube céramique 22, il est également possible 25 que l'appui sur la surface annulaire 36 soit réalisé par l'intermédiaire du bord inférieur 52 de la première frette 42 et/ou du bord inférieur 64 de la deuxième frette. Dans cette position de butée, telle que représentée sur la figure 6, le bord supérieur 58 de la jupe périphérique 40 est en regard du bord supérieur 56 de la collerette 48. Ces bords sont alors unifiés par soudure ou brasage. 30 La réalisation du cordon de soudure 60 implique classiquement des températures d'environ 1500°C. Avantageusement, la zone de jonction (cordon de soudure 60) entre le bord supérieur 56 de la collerette 48 et le bord supérieur 58 de la jupe périphérique 40 est à distance de la surface extérieure 61 du tube céramique 22. Avantageusement, le risque d'un choc thermique susceptible de casser le tube céramique en est limité. Dans cette position, la première frette 42 et le tube métallique 26 délimitent la chambre 62. 5 La deuxième frette est disposée dans la chambre 62. Avantageusement, elle est ainsi protégée des agressions, notamment physiques. De préférence, le cordon de soudure 60 est sensiblement continu, de sorte que la chambre 62 est étanche, protégeant ainsi également la deuxième frette des agressions chimiques. Le tube céramique 22 est alors fixé, de manière fiable, au tube métallique 26. Bien entendu, l'invention n'est pas limitée à un mode de réalisation décrit et représenté. En particulier, un frettage n'impose pas que la pièce frettée présente, dans une coupe transversale, un contour extérieur circulaire. Dans un mode de réalisation, la première pièce et/ou la première frette ne présente(nt) pas un contour circulaire. Avantageusement, 15 toute rotation de la première frette et/ou de la deuxième frette, respectivement, autour de l'axe de la première frette et/ou de la deuxième frette, respectivement, est alors empêchée. La première pièce et/ou la première frette peuvent notamment présenter, en coupe transversale, un contour oblong, ou un contour présentant une pluralité de pointes, de préférence équiangulairement réparties autour de l'axe, par exemple une forme en étoile. 10 20 REVENDICATIONS1. Dispositif comportant une première pièce (22) en matière céramique frettée au moyen d'une première frette (42) dans lequel un bord (38) d'une extrémité axiale de la partie cylindrique de ladite première pièce sur laquelle la première frette a été montée et un bord (52) d'une extrémité axiale de la première frette appartiennent à un même plan transversal. 2. Dispositif selon la revendication précédente, dans lequel le rapport entre le coefficient de dilatation du matériau de la première frette et le coefficient de dilatation du matériau de la première pièce, à une température entre 20°C et 1000°C, est supérieur à 2,5. 3. Dispositif selon l'une quelconque des revendications précédentes, dans lequel la première pièce comporte un matériau céramique ou vitrocéramique. 4. Dispositif selon l'une quelconque des revendications précédentes, dans lequel la quantité massique de carbure de silicium dans le matériau de la première pièce est supérieure à 80%. 5. Dispositif selon l'une quelconque des revendications précédentes, dans lequel le matériau de la première pièce présente une porosité totale inférieure à 5%. 6. Dispositif selon l'une quelconque des revendications précédentes, dans lequel un revêtement (32) en un matériau de revêtement comportant au moins un oxyde céramique définit au moins une partie de la zone de contact entre la première frette et la première pièce, le rapport entre la conductivité thermique du matériau de la première pièce et la conductivité thermique du matériau de revêtement étant supérieur à 10. 7. Dispositif selon l'une quelconque des revendications précédentes, dans lequel la première frette est elle-même frettée au moyen d'une deuxième frette (44) dont un bord (64) d'une extrémité axiale appartient audit plan transversal. 8. Dispositif selon la revendication précédente, dans lequel le rapport entre le coefficient de dilatation du matériau de la première frette et le coefficient de dilatation du matériau de la deuxième frette est supérieur à 1,2 entre 20°C et 1000°C. 9. Dispositif selon l'une quelconque des deux revendications immédiatement précédentes, dans lequel le matériau de la deuxième frette présente une teneur massique en niobium supérieure à 80% et/ou une teneur massique en hafnium supérieure à 5% et/ou une teneur massique en titane supérieure à 0,5 %. 10. Dispositif selon l'une quelconque des revendications précédentes, dans lequel la première frette présente une épaisseur supérieure à 1 mm et inférieure à 5 mm et/ou, le cas échéant, la deuxième frette présente une épaisseur supérieure à 5 mm et inférieure à 13 mm. 11. Dispositif selon l'une quelconque des revendications précédentes, dans lequel une deuxième pièce (26) présentant un coefficient de dilatation supérieur à 10.10-6 K-' est fixée sur la première frette. 12. Dispositif selon l'une quelconque des revendications 7 à 1l, dans lequel une deuxième pièce (26) est fixée sur la première frette de manière à définir, en coopération avec la première frette, une chambre (62) étanche dans laquelle la deuxième frette (44) est logée. 13. Dispositif selon l'une quelconque des revendications précédentes, dans lequel une deuxième pièce (26) est fixée sur la première frette, la région de jonction entre la première frette et la deuxième pièce étant en tout point écartée d'au moins 1 mm de ladite première pièce. 14. Dispositif selon l'une quelconque des revendications précédentes, dans lequel une couche (50) d'un matériau compliant constitué par un alliage comportant de l'argent et/ou de l'or et au moins 0,5% de palladium s'étend entre la première pièce et la première frette et/ou, le cas échéant, entre la première frette et la deuxième frette. 15. Dispositif selon l'une quelconque des revendications précédentes, dans lequel la première pièce est un tube céramique et/ou une barre pleine céramique et, le cas échéant, la deuxième pièce est un tube métallique et/ou une barre pleine métallique. 16. Appareil choisi parmi un four, une chaudière, un surchauffeur, un générateur de vapeur, un réacteur chimique et un échangeur thermique, ledit appareil comportant au moins un tube en carbure de silicium fixé par au moins une de ses extrémités à un tube métallique, le tube en carbure de silicium et le tube métallique constituantrespectivement une première pièce et une deuxième pièce d'un dispositif conforme à l'une quelconque des revendications 11 à 15. 17. Utilisation d'un appareil selon la revendication précédente dans une unité de vapocraquage. 18. Utilisation d'un appareil selon la revendication 16 dans une unité de valorisation des déchets, en particulier un incinérateur d'ordures ménagères.